(57)【要約】  本発明は、硫黄供与体、唯一の促進剤としてのカルバメートまたは複数カルバメートの組み合わせ、ならびに場合により硫黄および場合により活性化剤を含み、カルバメートが亜鉛ジヒドロカルビルジチオカルバメート、または複数亜鉛ジヒドロカルビルジチオカルバメートの組み合わせであることを特徴とする促進剤系、合成イソプレンポリマーラテックスおよび促進剤系を含む組成物、ならびにそれから作成される浸漬物品に関する。【特許請求の範囲】
【請求項１】
イソプレンポリマーラテックス用の促進剤系であって、１００重量部の前記合成イソプレンポリマーを基準にして、
０．５から１０ｐｈｒの硫黄供与体としてのチウラム、
０．０５から２．０ｐｈｒの唯一の促進剤としてのカルバメートまたは複数カルバメートの組み合わせ、ならびに
場合により最大で５．０ｐｈｒの硫黄、および
場合により最大で２．５ｐｈｒの活性化剤を含み、前記カルバメートが、亜鉛ジヒドロカルビルジチオカルバメート、または複数亜鉛ジヒドロカルビルジチオカルバメートの組み合わせであることを特徴とする促進剤系。
【請求項２】
ヒドロカルビル基が独立にアルキルまたは（置換）アリール基であってよく、好ましくは、前記アリール基（単一または複数）が（独立に）６から１２炭素原子を有し、および／または好ましくは、前記アルキル基（単一または複数）が（独立に）１から６炭素原子を有する、請求項１に記載の促進剤系。
【請求項３】
カルバメートが亜鉛ジアルキルジチオカルバメート、好ましくは、亜鉛ジブチルジチオカルバメート（ＺＤＢＣ）もしくは亜鉛ジエチルジチオカルバメート（ＺＤＥＣ）、またはＺＤＢＣおよびＺＤＥＣの組み合わせである、請求項１または２に記載の促進剤系。
【請求項４】
合成イソプレンポリマーラテックスおよび請求項１から３のいずれか一項に記載の促進剤系を含む組成物であって、前記促進剤系が０．５から１０ｐｈｒの硫黄供与体としてのチウラム、０．０５から２．０ｐｈｒの唯一の促進剤としてのカルバメート、ならびに場合により最大で５．０ｐｈｒの硫黄および場合により最大で２．５ｐｈｒの活性化剤を含み、前記カルバメートが、亜鉛ジヒドロカルビルジチオカルバメート、または複数亜鉛ジヒドロカルビルジチオカルバメートの組み合わせであることを特徴とする組成物。
【請求項５】
カルバメートの量が、０．０５から２．０ｐｈｒの範囲である、請求項４に記載の組成物。
【請求項６】
合成イソプレンポリマーラテックスが、ポリイソプレンラテックスである、請求項４または５に記載の組成物。
【請求項７】
酸化亜鉛を含まないか、または０．５ｐｈｒ未満の酸化亜鉛を含む、請求項４から６のいずれか一項に記載の組成物。
【請求項８】
合成イソプレンポリマーを含む浸漬物品であって、請求項４から６のいずれか一項に記載の組成物中に型を浸漬することにより得ることができ、前記組成物が、合成イソプレンポリマーラテックスおよび請求項１から３のいずれか一項に記載の促進剤系を含み、前記促進剤系が、硫黄供与体、唯一の促進剤としてのカルバメートまたは複数カルバメートの組み合わせ、ならびに場合により硫黄、および場合により活性化剤を含み、前記カルバメートが、亜鉛ジヒドロカルビルジチオカルバメート、または複数亜鉛ジヒドロカルビルジチオカルバメートの組み合わせであることを特徴とする浸漬物品。
【発明の詳細な説明】
【技術分野】
【０００１】
本発明は、合成イソプレンポリマーラテックス用の促進剤系、合成イソプレンポリマーラテックスおよび促進剤系を含む組成物ならびにこれから作製される浸漬物品に関する。
【背景技術】
【０００２】
促進剤系は、例えば、Ｃｈａｒｌｅｓ  Ｇｏｏｄｙｅａｒによって、１８３９年に天然ゴム用として開発された。促進剤系は、どちらかといえば、加硫を目的とするポリマーに特異的である。ＮＲ用に開発された系が合成イソプレン系のラテックスに対して必ずしも有効に機能しないことはよく知られている。イソプレンポリマー（ホモポリマーおよび（ブロック）コポリマー）系合成ラテックスは、浸漬物品の合成において、天然ゴムの代用として使用されている。浸漬物品には、手術用手袋およびコンドームが含まれる。これらの物品は、例えば、型をポリイソプレンの水性分散液中に浸漬し、加硫することにより作製される。加硫は、促進剤系を使用して行われる。複雑な促進剤系が知られているが、これらは事業遂行上の理由および規制を受ける性質であるという理由で望ましくない。
【０００３】
促進剤系は硫黄および／または硫黄供与体を含む場合が多い。本発明においては、当技術分野でよく行われるように、硫黄供与体の定義には、元素形態の硫黄は含まれない。
【０００４】
ＵＳ８６３３２６８に記載のように、促進剤系は既知であり、唯一の促進剤として、カルバメートを含むことが請求されている。実施例（実施例３）は、ナトリウムジブチルジチオカルバメートを使って行われている。これは水溶性のジチオカルバメートである。本発明においては、水溶性ジチオカルバメートは、２５℃で４５重量％を超える溶解度を有する。さらに、系は比較的高含量の硫黄または硫黄／硫黄供与体の組み合わせを含む。酸化亜鉛も同様に含まれる。３０００ｐｓｉを超える引張強度を有する物品が開示されているが、依然として、改善された引張強度を有する系を見つけることが望まれている。
【０００５】
ＵＳ６５２７９９０に記載のように、種々のゴムと共に使用される様々な系が既知となっている。硫黄を含む実施例が提供される。これは天然ゴムに対し有効に機能する。しかし、合成イソプレンポリマーは、天然ゴムと同じと同じ挙動はしないことに留意すべきである。この参考文献の表４に開示された系は、合成イソプレンポリマーには適切ではないことが明らかになった。
【０００６】
ＵＳ６８２８３８７に記載のように、幾つかの促進剤を含む促進剤系が既知となっている。しかし、複雑な系は、事業遂行上の理由および規制を受けるという理由で望ましくない。
【０００７】
さらに、この系は、ポットライフが短い。改善されたポットライフを有する系を得ることが望ましい。ポッライフの改善は重要である。理由は、これにより配合系の長期間の使用が可能となるためである。このことは、今日では明らかになっている。この文献はまた、単一の促進剤が硫黄および酸化亜鉛と組み合わせて使用される実施例を含む。硫黄供与体は存在しない。この実施例の試料７は、引張強度が不十分である。したがって、単一の促進剤では効果がないことを強く示唆している。
【０００８】
ＧＢ２４３６５６６では、ジチオカルバメート系の促進剤系が開示され、これは、早期加硫を最小限にするように低温で使用される。この実施例では、硫黄および酸化亜鉛と組み合わせて、極めて少ない量の亜鉛ジブチルジチオカルバメートが使用される。硫黄供与体は存在しない。引張強度に関してはデータが提供されていない。ＵＳ６８２８３８７に基づくと、引張強度は低いと予測されるであろう。
【０００９】
ＵＳ３６７８１３５で示されるように、低不飽和ゴム、特にＥＰＤＭと、ＳＢＲ，ＮＢＲなどの高度不飽和ゴムとのブレンドの硫黄加硫用の促進剤系が既知となっている。合成イソプレンポリマー系のラテックスのための系は、開発されていない。ＥＰＤＭおよびジエン系ゴムブレンドの加硫物を製造するための類似の系は、ＵＳ３８３０８８１に記載のように、既知になっている。この系は、相当量の酸化亜鉛を含む。
【先行技術文献】
【特許文献】
【００１０】
【特許文献１】米国特許第８６３３２６８号明細書
【特許文献２】米国特許第６５２７９９０号明細書
【特許文献３】米国特許第６８２８３８７号明細書
【特許文献４】英国特許第２４３６５６６号明細書
【特許文献５】米国特許第３６７８１３５号明細書
【特許文献６】米国特許第３８３０８８１号明細書
【発明の概要】
【発明が解決しようとする課題】
【００１１】
これらのことから、比較的単純な組成を有し、それにもかかわらず優れた加硫特性を実現する、合成ポリマーラテックスのための促進剤系を得ることが望ましい。
【課題を解決するための手段】
【００１２】
前述のことから、本発明は、合成イソプレンポリマーラテックス用の促進剤系を提供し、該促進剤系は、１００重量部の合成イソプレンポリマーを基準にして、０．５から１０ｐｈｒの硫黄供与体としてのチウラム、０．０５から２．０ｐｈｒの、唯一の促進剤としてのカルバメートまたは複数カルバメートの組み合わせ、ならびに場合により最大で５．０ｐｈｒの硫黄、および場合により最大で２．５ｐｈｒの活性化剤を含み、カルバメートは、亜鉛ジヒドロカルビルジチオカルバメート、または複数亜鉛ジヒドロカルビルジチオカルバメートの組み合わせであることを特徴とする。
【００１３】
さらに、本発明は、合成イソプレンポリマーラテックスおよび促進剤系を含む組成物を提供し、該促進剤系は、硫黄供与体、唯一の促進剤としてのカルバメートならびに場合により硫黄および場合により活性化剤を含み、カルバメートは亜鉛ジヒドロカルビルジチオカルバメート、または複数亜鉛ジヒドロカルビルジチオカルバメートの組み合わせであることを特徴とする。
【００１４】
さらに、本発明は、合成イソプレンポリマーを含む浸漬物品を提供し、該浸漬物品は、請求項４から６のいずれか一項に記載の組成物中に型を浸漬することにより得ることができ、該組成物は、合成イソプレンポリマーラテックスおよび請求項１から３のいずれか一項に記載の促進剤系を含み、該促進剤系は、硫黄供与体、唯一の促進剤としてのカルバメートまたは複数カルバメートの組み合わせ、ならびに場合により硫黄、および場合により活性化剤を含み、カルバメートは、亜鉛ジヒドロカルビルジチオカルバメート、または複数亜鉛ジヒドロカルビルジチオカルバメートの組み合わせであることを特徴とする。
【００１５】
合成イソプレンポリマーは既知である。それらは、ポリイソプレン（イソプレンゴムとしても知られる）、イソプレンのコポリマーまたはターポリマー、ならびにイソプレンおよびスチレンのブロックコポリマーを含む。前記ポリマーは、チーグラーナッタ触媒またはネオジム触媒を使って、アニオン重合により作製し得る。これに関する好適なラテックスには、ポリ（イソプレン）ラテックス、ポリ（スチレン／イソプレン）ラテックス、ポリ（スチレン−ｂ−イソプレン−ｂ−スチレン）ラテックスが挙げられる。それらは容易に入手可能であり、ＫＲＡＴＯＮ  Ｐｏｌｙｍｅｒｓ  Ｉｎｃ．，ＵＳＡおよびＫＲＡＴＯＮ  Ｐｏｌｙｍｅｒｓ  Ｂ．Ｖ．，ｔｈｅ  Ｎｅｔｈｅｒｌａｎｄｓから得ることができる。
【００１６】
イソプレンポリマーのブレンドも同様に使用することができる。適切なポリ（イソプレン）ブレンドには、例えば、ポリ（共役ジエン）ならびにスチレンおよびポリウレタンなどの熱可塑性材料を含むコポリマーを含めることができる。好ましいイソプレンポリマーラテックスは、ＫＲＡＴＯＮ  ＩＲ−４０１ラテックスである。
【００１７】
ジチオカルバメートの塩は、硫黄加硫におけるそれらの促進活性のためによく知られている。促進剤系は、好ましくは、ジヒドロカルビルジチオカルバメートを含み、ヒドロカルビル基は、独立に、アルキルまたは（置換）アリール基であってよい。アリール基（単一または複数）は、好ましくは（独立に）６から１２炭素原子を有する。アルキル基（単一または複数）は、好ましくは独立に１から６炭素原子を有する。また、２つの異なる基、例えば、アリール基およびアルキル基を有するジチオカルバメートを使用してもよい。さらに、ヒドロカルビルという表現は、１つまたは複数のヘテロ原子をさらに含む基を含む。この例は、ピペリジン基であろう。一般的なジチオカルバメートは、ジメチルジチオカルバメート、ジエチルジチオカルバメート、ジブチルジチオカルバメート、ジベンジルジチオカルバメート、ピペリジンペンタメチレンジチオカルバメートおよびエチルフェニルジチオカルバメートである。好ましいジチオカルバメートは、ジエチルジチオカルバメートおよびジブチルジチオカルバメートである。陽イオンが、アンモニアまたはアルカリ金属である場合は、ジチオカルバメート塩は、水溶性である。陽イオンが多価金属イオン（例えば、Ｚｎ２＋）である場合には、塩は水にほとんど不溶性である。ナトリウムジチオカルバメートが促進剤としてよく使われる。本発明者は、カルバメートまたは複数のカルバメートの組み合わせが系中の唯一の促進剤である場合、陽イオンとしてＺｎ２＋を有するジチオカルバメートまたは複数のジチオカルバメートの組み合わせを使って、引張強度をさらに改善し得ることを確認した。亜鉛ジチオカルバメートは、２５℃で水にほとんど不溶性である。他の不溶性ジチオカルバメートもまた都合よく使用可能である。市販品としての入手のし易さから、亜鉛ジヒドロカルビルジチオカルバメート（単一または組み合わせ）が好ましい。硫黄供与体と組み合わせた亜鉛ジチオカルバメートのみの使用は、まだ知られていない。亜鉛ジブチルジチオカルバメート（ＺＤＢＣ）もしくは亜鉛ジエチルジチオカルバメート（ＺＤＥＣ）またはＺＤＢＣとＺＤＥＣとの組み合わせが使用されるのが好ましい。
【００１８】
したがって、本発明はまた、合成イソプレンポリマーラテックスおよび促進剤系を含む組成物に関し、該促進剤系は、硫黄供与体、唯一の促進剤としてのカルバメート（または組み合わせ）ならびに場合により硫黄および場合により活性化剤を含み、ジチオカルバメートは亜鉛ジヒドロカルビルジチオカルバメート（単一または組み合わせ）であることを特徴とする。前述のように、他の不溶性ジチオカルバメートもまた使用可能である。本発明においては、非水溶性ジチオカルバメートは、２５℃で４５重量％より（かなり）小さい水中溶解度を有する。促進剤は、０．０５から２．０ｐｈｒ（全ゴム成分１００重量部当たりの重量部）の範囲であるのが好ましい。好ましくは、組成物は、ポリイソプレンラテックスをゴムとして含む。
【００１９】
酸化亜鉛は、加硫活性化剤として、極めてよく使用される。ＵＳ３８３０８８１では、例えば、５ｐｈｒの酸化亜鉛が使用される。興味深いことに、本組成物は酸化亜鉛を必要としないことがわかった。微量を使用してよいが、これは要件ではない。このことは、透過性の改善された浸漬物品を作製し得ることを意味する。本発明による組成物は、酸化亜鉛を、好ましくは不含、または１，５ｐｈｒ未満含有、より好ましくは不含または０．５ｐｈｒ未満含有する。
【００２０】
硫黄供与体はチウラムである。例には、テトラメチルチウラムモノスルフィドなどのモノスルフィド、テトラメチルチウラムジスルフィド、テトラエチルチウラムジスルフィド、ジペンタメチレンチウラムジスルフィドなどのジスルフィド（ｄｉｓｕｌｐｈｕｄｅｓ）およびジペンタメチレンヘキサスルフィドまたはジペンタメチレンテトラスルフィドなどのポリスルフィドが挙げられる。組み合わせもまた使用可能である。より好ましくは、硫黄供与体は、ジペンタメチレンテトラスルフィドと組み合わせたジペンタメチレンヘキサスルフィドである。
【００２１】
硫黄供与体としてのチウラムの量は、０．５から１０ｐｈｒの範囲、より好ましくは１から５ｐｈｒの範囲である。
【００２２】
硫黄供与体は、硫黄含有化合物であり、したがって、この定義では元素状の硫黄は含まれないことが強調される。元素状硫黄が存在してもよいが、必須でない成分であると見なせる。好ましくは、元素状硫黄は、たとえあったとしても、最大で２．５ｐｈｒ、より好ましくは、たとえあったとしても、最大で２．０ｐｈｒの元素状硫黄が用いられる。
【００２３】
本発明は、合成イソプレンポリマーラテックスで構成されるエラストマー物品の製造工程に有用である。本発明は、天然ゴムラテックスから作製されるエラストマー物品の特性に極めてよく似ている合成ポリ（イソプレン）物品を製造する能力を付与する。本発明は、手術用手袋、コンドーム、プローブカバー、デンタルダム、指サック、カテーテル、などの製造に都合よく組み込むことができる。
【発明を実施するための形態】
【００２４】
実施形態の記述
本発明を、種々の具体的および好ましい実施形態ならびに技術に言及しながら説明してきた。しかし、以下に示す請求項の範囲により定められる本発明の主旨と範囲内に留めたままで、多くの変更および修正を行うことができることを理解されたい。
【００２５】
本発明による好ましいポリ（イソプレン）ラテックス組成物は、適切な温度（室温近傍）およびｐＨ（通常１０から１１）で混合することにより調製できる。得られたラテックス組成物は、周囲温度近傍で貯蔵してよい。このようにして生成したポリ（イソプレン）ラテックス組成物は、浸漬および加硫工程で使用する前の、約８日間までの期間にわたり貯蔵できる。
【００２６】
浸漬物品の例として、凝着浸漬法によるイソプレンゴム手袋の作製について次に述べる。すなわち、手袋の作製のために、手袋型をオーブン中で予熱した後、予め調製しておいた凝着剤組成物中に一定時間浸漬し、その後、該組成物中から取り出す。次に、凝着剤を被覆した型を、凝着剤を乾燥するのに十分な時間、乾燥オーブン中に入れる。凝着剤を被覆した型をオーブンから取り出し、ポリ（イソプレン）ラテックス組成物中に浸漬する。被覆した型を取り出し、オーブン中に入れる。手袋と型をオーブンから取り出し、水浸出タンク中に入れる。手袋と型を浸出タンクから取り出し、手袋を乾燥させるのに十分な時間、高温で乾燥させる。これで第１加硫段階が終わる。第２の加硫段階では、手袋と型をより高い温度のオーブン中に入れる。手袋と型を取り出し、周囲温度に冷却する。最後に、手袋を型からはがす。潤滑、コーティング、ハロゲン化および殺菌技術などの特定のニーズに応じて手袋をさらに処理することができる。これらの技術は従来からよく使われているものである。その他の通常のステップも、一般的な工程に同様に組み込むことができる。
【００２７】
本発明に従い作製される場合、手袋などのエラストマー物品は、ＡＳＴＭ  Ｄ−４１２に準拠して測定した物理的性質：約１７ＭＰａを超える引張強度、約７５０％を超える破断時伸び、および約７ＭＰａ未満の５００％伸び時の引張弾性率を示す。
【００２８】
コンドームは通常、凝着剤を使用せずに、直接浸漬により同様にして作製される。その他のエラストマーポリ（イソプレン）物品は、当該技術分野において容易に入手可能な従来の設備および技術と組み合わせて、本明細書で記載のものと類似の方法を使って作製できる。例えば、コンドームの形のエラストマー物品は、コンドーム型を使って作製できる。
【００２９】
下記の実施例により、本発明の利点がさらに例示されるが、本発明がそこに示された実施形態に限定されるものと解釈されるべきではない。
【実施例】
【００３０】
組成物の調製
ラテックスを周囲温度で撹拌した。０．７５ｐｈｒのＭａｎａｗｅｔ（ＴＭ）１７２を添加した（Ｍａｎａｗｅｔは、Ｍａｎｕｆａｃｔｕｒｅｒｓ  Ｃｈｅｍｉｃａｌｓの商標である。）。連続的に撹拌しながら、ラテックスを脱塩水を使って３０重量％に希釈し、種々の成分を添加した（硫黄供与体、ジチオカルバメート、酸化防止剤）。０．１ＭのＫＯＨを加えて、ｐＨを１１から１１．５の間の値に調節した。組成物を２５℃の温度で２４時間維持した。表１には、配合成分およびそれらそれぞれの量を示した。全ての量は、特に断りのない限り、１００重量部の乾燥ゴム当たりの重量部で表している。
【００３１】
浸漬プロトコル（凝着浸漬法）の例
浸漬物品の例として、凝着浸漬法によるイソプレンゴム手袋の作製について記載する。
【００３２】
脱塩水中の１５重量％の硝酸カルシウム、５重量％の炭酸カルシウムおよび０．１重量％のトリトン（Ｔｒｉｔｉｏｎ）Ｘ１００の凝着剤溶液を調製し、６０℃に加熱した。
【００３３】
手袋型をオーブン中で約１００℃の温度に予熱した後、凝着剤溶液中に約１５秒間浸漬する。次に、凝着剤を被覆した型を、凝着剤を乾燥するのに十分な時間、１００℃の乾燥オーブン中に、通常約２分間入れる。
【００３４】
凝着剤を被覆した型をオーブンから取り出し、周囲温度、例えば、約１５℃から約３０℃の範囲の温度で、ポリ（イソプレン）ラテックス組成物中に浸漬する。ラテックスの濃度およびラテックス中での保持時間に応じて、手袋の厚さを変えることができる。被覆した型を取り出し、約１００℃の温度で約１分、オーブン中に入れる。手袋と型をオーブンから取り出し、約５０℃の温度の水浸出タンク中に約５入れる。手袋と型を侵出タンクから取り出し、オーブン中、１３０℃で２０分間、架橋させた。架橋はより低温で行ってもよいが、その場合には、加硫時間を調節する必要がある。手袋と型をオーブンから取り出し、周囲温度に冷却する。最後に、手袋を型からはがす。
【００３５】
物理的性質
引張強度（ＴＳ）、破断時伸び（ＥＢ）および伸び５００％および１００％時の引張弾性係数（ＴＭ５００、ＴＭ１００）を、ＡＳＴＭ  Ｄ−４１２に準拠して測定した。特性は、グリップ２７１３−００１およびＬｏｎｇ  Ｔｒａｖｅｌ（ＸＬ）伸張計を備えたインストロン５５６５を使って求めた。浸漬膜の透過性をＢｙｋ−Ｇａｒｄｎｅｒ  ＨａｚｅＧａｒｄを使って測定した。
【００３６】
次の製品を使用した。
【００３７】
【表１】
2017531083.tif 000002
【００３８】
【表２】
2017531083.tif 000003
【００３９】
【表３】
2017531083.tif 000004
【００４０】
【表４】
2017531083.tif 000005
【００４１】
比較実験１
ＵＳ８６３３２６８の実施例３と同じ促進剤系を作製した。これをポリイソプレンラテックス合成（ＫｒａｔｏｎのＩＲ４０１）と組み合わせた。
【００４２】
実験２
ＮａＤＢＣの代わりにＺＤＢＣを使って、比較実験１と同様にして、実験を実施した。結果は表２に含めている。引張強度に関して改善が認められる。
【００４３】
実験３
実験２と同様であるが、この場合は、より多くのＺＤＢＣを使って実験を実施した。より良好な機械的性質が得られた。
【００４４】
実験４
実験３と同様であるが、ＺｎＯを含めないで実験を実施した。浸漬物品の機械的性質は実験３で得られた結果と類似であり、ＺｎＯが必要でないことを示している。
【００４５】
実験５
実験４と同様であるが、この場合は、硫黄を含めず、ＺＤＢＣの代わりにＺＤＥＣを含めた。得られた物理的性質は実験４のものと類似であり、硫黄が必要でないことを示している。
【００４６】
実験６
この実験は、チーグラーナッタポリイソプレンラテックスを使って、この配合により良好な機械的性質を得ることができることを示している。
【００４７】
実験７および８
ブロックコポリマーを使って、実験２と類似の実験を実施した。この場合には、促進剤系およびその他の成分の量を適応させた。この実験は、硫黄供与体およびＺＤＥＣのブロックコポリマーへの適用性を示す。
【００４８】
表３には、配合物のポットライフが少なくとも２８日であることを示す。
【００４９】
透過性の差異を示すために、脱塩水を使って、最初にラテックスを６０％まで希釈することにより、２種のラテックスを配合した。連続的に撹拌しながら、１ｐｈｒのＡＯ、１．３５ｐｈｒのＤＰＴＨおよび１ｐｈｒのＺＤＢＣを添加した。２つの試料の１つに、１．５ｐｈｒのＺｎＯを加えた。
【００５０】
５００グラムのＣａ（ＮＯ３）２．４Ｈ２Ｏおよび０．１グラムのトリトンＸ１００を５００グラムの水に溶解することにより、凝着剤溶液を調製した。前に記載のようにして薄膜を調製したが、今回は、配合ラテックス中での保持時間を１０分とした。
【００５１】
１．５ｍｍの厚さのＺｎＯ不含の膜は、８２％の透過性を示し、ＺｎＯ含有膜は、１．４７ｍｍの膜厚を有し、５９％の透過性であった。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
イソプレンポリマーラテックス用の促進剤系であって、１００重量部の前記合成イソプレンポリマーを基準にして、
０．５から１０ｐｈｒの硫黄供与体としてのチウラム、
０．０５から２．０ｐｈｒの唯一の促進剤としてのカルバメートまたは複数カルバメートの組み合わせ、ならびに
場合により最大で５．０ｐｈｒの硫黄、および
場合により最大で２．５ｐｈｒの活性化剤を含み、前記カルバメートが、亜鉛ジヒドロカルビルジチオカルバメート、または複数亜鉛ジヒドロカルビルジチオカルバメートの組み合わせであることを特徴とする促進剤系。
【請求項２】
合成イソプレンポリマーラテックスおよび請求項１に記載の促進剤系を含む組成物であって、前記促進剤系が０．５から１０ｐｈｒの硫黄供与体としてのチウラム、０．０５から２．０ｐｈｒの唯一の促進剤としてのカルバメート、ならびに場合により最大で５．０ｐｈｒの硫黄および場合により最大で２．５ｐｈｒの活性化剤を含み、前記カルバメートが、亜鉛ジヒドロカルビルジチオカルバメート、または複数亜鉛ジヒドロカルビルジチオカルバメートの組み合わせであることを特徴とする組成物。
【請求項３】
合成イソプレンポリマーを含む浸漬物品であって、請求項２に記載の組成物中に型を浸漬することにより得ることができ、前記組成物が、合成イソプレンポリマーラテックスおよび請求項１に記載の促進剤系を含み、前記促進剤系が、硫黄供与体、唯一の促進剤としてのカルバメートまたは複数カルバメートの組み合わせ、ならびに場合により硫黄、および場合により活性化剤を含み、前記カルバメートが、亜鉛ジヒドロカルビルジチオカルバメート、または複数亜鉛ジヒドロカルビルジチオカルバメートの組み合わせであることを特徴とする浸漬物品。
【国際調査報告】
2017531083.tif 000006
2017531083.tif 000007